(57)【要約】      （修正有）【課題】繰り返し剥離・接着可能で、縫製加工に便利な性能を備え、簡単に操作できるプラスチック糸改良構造の提供。【解決手段】プラスチック糸改良構造はベース層１０、熱硬化性高分子接着剤２０及び少なくとも１個の導電線３０を有する組合せ設計で、熱硬化性高分子接着剤２０はベース層１０上に結合され、少なくとも１個の導電線３０は熱硬化性高分子接着剤２０内に包まれる。これにより導電線３０は熱硬化性高分子接着剤２０が熱を受けて固化後に、ベース層１０と結合する。しかも熱硬化性高分子接着剤２０は一定の温度まで加熱されると溶化して成型され、熱を受けて固化成型後は、加熱を続けてもその状態を変えられない特性を備える。これにより、導電線３０を包む熱硬化性高分子接着剤２０は固化しあらゆる形状となり、ベース層１０と結合される。【選択図】図１
0003204003.tif 000002
【実用新案登録請求の範囲】
【請求項１】
プラスチック糸改良構造であって、ベース層、熱硬化性高分子接着剤、少なくとも１個の導電線を有し、
前記熱硬化性高分子接着剤は、前記ベース層上に結合され、
前記少なくとも１個の導電線は、前記熱硬化性高分子接着剤内に包まれ、
これにより、前記導電線は、前記熱硬化性高分子接着剤が熱を受けて固化後に、前記ベース層と結合することを特徴とするプラスチック糸改良構造。
【請求項２】
前記熱硬化性高分子接着剤はさらに、エポキシ樹脂接着剤、ポリウレタン接着剤、メラミン樹脂接着剤、フェノール樹脂接着剤、三量体アミンシリル樹脂接着剤、ポリプロピレン酸樹脂接着剤、フラン樹脂接着剤、レゾルシノール-ホルムアルデヒド樹脂接着剤、キシレン-ホルムアルデヒド樹脂接着剤、不飽和ポリエステル接着剤、ポリイミド接着剤、ケイ素プラスチック接着剤、ポリジアリルフタレート接着剤、尿素ホルムアルデヒド樹脂接着剤、酸化ケイ素樹脂接着剤、ＢＴ樹脂接着剤等の内のいずれか一種であることを特徴とする請求項１に記載のプラスチック糸改良構造。
【請求項３】
前記ベース層はさらに、粘性面を有し、
前記導電線を包む熱硬化性高分子接着剤は、前記ベース層の粘性面上に結合されることを特徴とする請求項１に記載のプラスチック糸改良構造。
【請求項４】
前記ベース層はさらに、不粘性面を有し、
前記導電線を包む熱硬化性高分子接着剤を、前記ベース層の粘性を備えない面上に先ず結合し、次に一層の接着剤を、前記導電線を包む熱硬化性高分子接着剤のベース層の粘性を備えない面上に塗布することを特徴とする請求項１に記載のプラスチック糸改良構造。
【請求項５】
前記ベース層はさらに、紙体、布体、フィルム体、シート体或いは弾性体等の内のいずれか一種であることを特徴とする請求項１或いは３或いは４に記載のプラスチック糸改良構造。
【請求項６】
前記布体はさらに、ファブリックに縫製し、
前記ファブリックは衣服、ズボン、手袋、下着、ベスト、ブラジャー、ベアトップ等の内のいずれか一種で、
しかも、前記ファブリックは、弾性材質或いは非弾性材質を備えることを特徴とする請求項５に記載のプラスチック糸改良構造。
【請求項７】
前記熱硬化性高分子接着剤が熱を受けて固化し、前記ベース層に結合する時にはさらに、前記導電線を直線型態とすることを特徴とする請求項１或いは３或いは４に記載のプラスチック糸改良構造。
【請求項８】
前記熱硬化性高分子接着剤が熱を受けて固化し、前記ベース層に結合する時にはさらに、前記導電線をＳ字型態或いはＺ字型態に湾曲させることを特徴とする請求項１或いは３或いは４に記載のプラスチック糸改良構造。
【請求項９】
前記結合方式はさらに、縫合方式或いは接着剤方式を採用することを特徴とする請求項１或いは３或いは４に記載のプラスチック糸改良構造。
【請求項１０】
前記導電線はさらに、延伸セクションを設置し、
前記導電線の延伸セクションは、前記熱硬化性高分子接着剤の外に露出することを特徴とする請求項１に記載のプラスチック糸改良構造。
【請求項１１】
前記導電線を包む熱硬化性高分子接着剤はさらに、少なくとも１個の中空セクションを設置し、これにより前記導電線は露出することを特徴とする請求項１に記載のプラスチック糸改良構造。
【考案の詳細な説明】
【技術分野】
【０００１】
本考案はプラスチック糸改良構造に関し、ベース層、熱硬化性高分子接着剤及び少なくとも１個の導電線の組合せ設計を通して、導電線を包む熱硬化性高分子接着剤は固化しあらゆる形状となり、該ベース層と結合され、ステンレス導電線、炭素繊維導電線、スパッタファイバー（Ｓｐｕｔｔｅｒｅｄ  Ｆｉｂｅｒ）導電線等或いは各種導電線に適用されるプラスチック糸改良構造に関する。
【背景技術】
【０００２】
昨今のファブリックは、着用において、快適性、通気性、クール感等の効果を備えることが強調されている。そのため、近年では化学メーカーが積極的に研究開発に参入し、各種繊維及び編織方式の改良に取り組み、ファブリックは上述の効果を持つようになっている。
【０００３】
最近化学メーカーが開発しているいわゆるスマートウェアの中には、電子化装置を配備したスマート機能を備える衣服もある。しかも、それは繰り返し水洗可能で、及び心拍数、体温、呼吸、動作、転倒等の生理測定機能をも備え、即時無線伝送を通し、安定的な生理信号アラート監視と記録サービスを提供することができる。
【０００４】
さらに、かつては衣服中に軟板を嵌め込まなければならなかった作り方が、繊維中に導電繊維を加える方式に改良され、電流電圧をコントロールし、及び測定信号等を伝導できるようになっている。しかし、現在のテクノロジーでは、繊維中に導電繊維を加え、しかもファブリックに織り上げた後は、水洗或いは多数回の摩擦などにより、導電繊維が切断され、ショート或いは接触不良が起こり易い。これでは、電流電圧のコントロール、及び測定信号伝導の性能において大きなマイナスである。しかも、後続の導電繊維のメンテナンスは非常に面倒であるため、ショート或いは接触不良が生じれば、ファブリックは廃棄するしかなく、繰り返し使用することは不可能である。
【考案の概要】
【考案が解決しようとする課題】
【０００５】
前記先行技術には、水洗或いは多数回の摩擦などにより、導電繊維が切断され、ショート或いは接触不良が起こり易いが、メンテナンスが面倒であるため、繰り返し使用できない欠点がある。
【課題を解決するための手段】
【０００６】
本考案によるプラスチック糸改良構造は、ベース層、熱硬化性高分子接着剤及び少なくとも１個の導電線を有する組合せ設計である。
該熱硬化性高分子接着剤は、該ベース層上に結合される。
該少なくとも１個の導電線は、該熱硬化性高分子接着剤内に包まれる。
これにより、該導電線は、該熱硬化性高分子接着剤が熱を受けて固化後に、該ベース層と結合し、しかも該熱硬化性高分子接着剤は一定の温度まで加熱されると溶化して成型され、熱を受けて固化成型後は、加熱を続けてもその状態を変えられない特性を備える。
こうして、該導電線を包む熱硬化性高分子接着剤は固化しあらゆる形状となり、該ベース層と結合され、こうして全体の実用性を拡大することができる。
【０００７】
本考案によるプラスチック糸改良構造において、熱硬化性高分子接着剤は、エポキシ樹脂（Ｅｐｏｘｙ  Ｒｅｓｉｎ）接着剤、ポリウレタン（Ｐｏｌｙｕｒｅｔｈａｎｅ-ＰＵ）接着剤、メラミン樹脂（Ｍｅｌａｍｉｎｅ  Ｒｅｓｉｎ）接着剤、フェノール樹脂（Ｐｈｅｎｏｆｉｃ  -ＰＦ）接着剤、三量体アミンシリル樹脂（Ｍｅｌａｍｉｎｅ  Ｆｏｍｒａｌｄｅｈｙｄｅ  -ＭＦ）接着剤、ポリプロピレン酸樹脂（Ｐｏｌｙａｍｉｃ  ａｃｉｄ-ＰＡＡ）接着剤、フラン樹脂（Ｆｕｒａｎ  Ｒｅｓｉｎ）接着剤、レゾルシノール-ホルムアルデヒド樹脂（ＲＦ  ｒｅｓｉｎ）接着剤、キシレン-ホルムアルデヒド樹脂（ｘｙｔｅｎｅ  ｆｏｒｍａｌｄｅｈｙｄｅ  ｒｅｓｉｎ）接着剤、不飽和ポリエステル（Ｕｎｓａｔｕｒａｔｅｄ  Ｐｏｌｙｅｓｔｅｒ-ＵＰ）接着剤、ポリイミド（Ｐｏｌｙｉｍｉｄｅ-ＰＩ）接着剤、シリコン・プラスチック（Ｓｉｌｉｃｏｎｅ  Ｐｌａｓｔｉｃｓ-ＳＰ）接着剤、ポリジアリルフタレート（ｐｏｌｙｄｉａｒｙｌｐｈｔｈａｌａｔｅ  -ＰＤＡＰ）接着剤、尿素ホルムアルデヒド樹脂（ｕｒｅａ  ｆｏｒｍａｌｄｅｈｙｄｅ  ｒｅｓｉｎ-ＵＦ）接着剤、酸化ケイ素樹脂（ｐｏｌｙｍｅｒｉｚｅｄ  ｓｉｌｏｘａｎｅｓ-ＳＩ）接着剤、ＢＴ樹脂（ｂｉｓｍａｌｅｉｍｉｄｅ  ｔｒｉａｚｉｎｅ  ｒｅｓｉｎ）接着剤等の内のいずれか一種である。
該熱硬化性高分子接着剤は、線性の分子チェーン内に二重チェーンＣ＝Ｃを有し、これにより該熱硬化性高分子接着剤の可撓性は拡大する。
温度が上がり、二重チェーンＣ＝Ｃのπチェーンが断裂しフリーラジカルを生じると、クロスリンク（Ｃｒｏｓｓ-ｌｉｎｋｉｎｇ）が発生し網状構造になりやすい。
この時、室温に戻った該熱硬化性高分子接着剤にはすでに二重チェーンＣ＝Ｃがなく、硬化だけを生じ、元の溶化状態に再び戻ることはない。
これにより、該熱硬化性高分子接着剤は、一次性の塑形を備え、こうして全体の受熱固化性を増加させられる。
【０００８】
本考案によるプラスチック糸改良構造において、該ベース層は紙体、布体、フィルム体、シート体或いは弾性体等の内のいずれか一種で、該ベース層は、粘性面を有し、しかも該導電線を包む熱硬化性高分子接着剤は、該ベース層の粘性面上に結合され、さらに該ベース層の粘性面により接着される。
或いは、該ベース層は不粘性面を有し、該導電線を包む熱硬化性高分子接着剤を、該ベース層の粘性を備えない面上に先ず結合し、次に一層の接着剤を、該導電線を包む熱硬化性高分子接着剤のベース層の粘性を備えない面上に塗布する。
これにより、該導電線を包む熱硬化性高分子接着剤のベース層は、塗布した接着剤により、接着される。
こうして、本考案は該ベース層をテープ方式により、該導電線を包む熱硬化性高分子接着剤を、各種ファブリック上に接着し、繰り返し剥離／接着及び調整が可能となり、後続の縫製加工における利便性を備え、こうして全体の利便性を高めることができる。
【０００９】
本考案によるプラスチック糸改良構造において、該ベース層は紙体、布体、フィルム体、シート体或いは弾性体等の内のいずれか一種で、該布体はファブリックに縫製し、しかも該ファブリックは衣服、ズボン、手袋、下着、ベスト、ブラジャー、ベアトップ等の内のいずれか一種である。しかも、該導電線を包む熱硬化性高分子接着剤を布体に結合させる時には、該導電線は直線型態を呈し、或いは該導電線をＳ字型態或いはＺ字型態に湾曲させ、その延展性を増強でき、該導電線は切れにくくなる。これにより、該導電線を包む熱硬化性高分子接着剤は、布体上に直接結合され、該導電線は布体の形状に対応し、回路を形成し、信号伝達或いは電力伝送の性能を備える。こうして、全体の使用性を増加させられる。
【００１０】
本考案によるプラスチック糸改良構造は、ベース層、熱硬化性高分子接着剤及び少なくとも１個の導電線を有する。熱硬化性高分子接着剤はベース層上に結合され、少なくとも１個の導電線は、熱硬化性高分子接着剤内に包まれる。これにより導電線は、熱硬化性高分子接着剤が熱を受けて固化後に、ベース層と結合する。ベース層、熱硬化性高分子接着剤及び少なくとも１個の導電線の組合せ設計を通して、導電線を包む熱硬化性高分子接着剤は固化しあらゆる形状となり、ベース層と結合され、ステンレス導電線、炭素繊維導電線、スパッタファイバー（Ｓｐｕｔｔｅｒｅｄ  Ｆｉｂｅｒ）導電線等或いは各種導電線に適用される
【考案の効果】
【００１１】
本考案は繰り返し剥離／接着可能で、後続の縫製加工に便利な性能を備え、使用者が簡単に操作できる。
【図面の簡単な説明】
【００１２】
【図１】本考案による主要実施形態の立体外観模式図である。
【図２】本考案による主要実施形態の立体外観図で、Ｂ-Ｂ位置でカットされた断面模式図である。
【図３】本考案による主要実施形態の導電線が延伸セクションを有する様子の立体外観図である。
【図４】本考案による主要実施形態の複数の導電線を包む立体外観模式図である。
【図５】本考案による主要実施形態の熱硬化性高分子接着剤に中空セクションを設置する様子の立体外観図である。
【図６】本考案第一応用実施形態のベース層が粘性面を備える様子を示す断面模式図である。
【図７】本考案第二応用実施形態のベース層が接着剤を備える様子を示す断面模式図である。
【図８】本考案第三応用実施形態の導電線を包む熱硬化性高分子接着剤がファブリックに結合する様子を示す外観模式図である。
【考案を実施するための形態】
【００１３】
［実施例］
図１〜図８は、本考案一実施形態の模式図である。本考案のプラスチック糸改良構造の一実施形態は、ファブリック上への結合に運用し、ファブリック上には回路を備え、信号伝達或いは電力伝送の性能を備える。
【００１４】
本考案プラスチック糸改良構造の主要実施形態は、ベース層１０、熱硬化性高分子接着剤２０及び少なくとも１個の導電線３０を有する（図１及び図２参照）。熱硬化性高分子接着剤２０は、ベース層１０上に結合される。熱硬化性高分子接着剤２０は、エポキシ樹脂（Ｅｐｏｘｙ  Ｒｅｓｉｎ）接着剤、ポリウレタン（Ｐｏｌｙｕｒｅｔｈａｎｅ-ＰＵ）接着剤、メラミン樹脂（Ｍｅｌａｍｉｎｅ  Ｒｅｓｉｎ）接着剤、フェノール樹脂（Ｐｈｅｎｏｆｉｃ  -ＰＦ）接着剤、三量体アミンシリル樹脂（Ｍｅｌａｍｉｎｅ  Ｆｏｍｒａｌｄｅｈｙｄｅ  -ＭＦ）接着剤、ポリプロピレン酸樹脂（Ｐｏｌｙａｍｉｃ  ａｃｉｄ-ＰＡＡ）接着剤、フラン樹脂（Ｆｕｒａｎ  Ｒｅｓｉｎ）接着剤、レゾルシノール-ホルムアルデヒド樹脂（ＲＦ  ｒｅｓｉｎ）接着剤、キシレン-ホルムアルデヒド樹脂（ｘｙｔｅｎｅ  ｆｏｒｍａｌｄｅｈｙｄｅ  ｒｅｓｉｎ）接着剤、不飽和ポリエステル（Ｕｎｓａｔｕｒａｔｅｄ  Ｐｏｌｙｅｓｔｅｒ-ＵＰ）接着剤、ポリイミド（Ｐｏｌｙｉｍｉｄｅ-ＰＩ）接着剤、シリコン・プラスチック（Ｓｉｌｉｃｏｎｅ  Ｐｌａｓｔｉｃｓ-ＳＰ）接着剤、ポリジアリルフタレート（ｐｏｌｙｄｉａｒｙｌｐｈｔｈａｌａｔｅ  -ＰＤＡＰ）接着剤、尿素ホルムアルデヒド樹脂（ｕｒｅａ  ｆｏｒｍａｌｄｅｈｙｄｅ  ｒｅｓｉｎ-ＵＦ）接着剤、酸化ケイ素樹脂（ｐｏｌｙｍｅｒｉｚｅｄ  ｓｉｌｏｘａｎｅｓ-ＳＩ）接着剤、ＢＴ樹脂（ｂｉｓｍａｌｅｉｍｉｄｅ  ｔｒｉａｚｉｎｅ  ｒｅｓｉｎ）接着剤等の内のいずれか一種である。熱硬化性高分子接着剤２０は、線性の分子チェーン内に二重チェーンＣ＝Ｃを有し、これにより熱硬化性高分子接着剤２０の可撓性は拡大する。温度が上がり、二重チェーンＣ＝Ｃのπチェーンが断裂しフリーラジカルを生じると、クロスリンク（Ｃｒｏｓｓ-ｌｉｎｋｉｎｇ）が発生し網状構造になりやすい。この時、室温に戻った熱硬化性高分子接着剤２０にはすでに二重チェーンＣ＝Ｃがなく、硬化だけを生じ、元の溶化状態に再び戻ることはない。これにより、熱硬化性高分子接着剤２０は、一次性の塑形を備える。
【００１５】
少なくとも１個の導電線３０は、ステンレス、炭素繊維、スパッタファイバー（Ｓｐｕｔｔｅｒｅｄ  Ｆｉｂｅｒ）等の内のいずれか一種の材質、或いは導電性能を備える他の類似の材質を採用して製造され、これにより導電線３０は伝導の性能を備える。しかも、少なくとも１個の導電線３０は、熱硬化性高分子接着剤２０内に包まれる。また、複数の導電線３０（図４参照）を採用することができる。熱硬化性高分子接着剤２０は熱を受けて固化し、しかも熱硬化性高分子接着剤２０は一定温度まで加熱すると溶化成型できるため、熱を受けて固化成型後は、加熱を続けてもその状態を変えられない特性を備える。これにより、導電線３０は、熱硬化性高分子接着剤２０が熱を受けて固化した後、ベース層１０と結合する。導電線３０には、延伸セクション３１を設置し（図３参照）、導電性３０の延伸セクション３１は、熱硬化性高分子接着剤２０外に露出する。これにより、導電線３０の延伸セクション３１は、電子装置と電気的に連接し（図示なし）、或いは他の導電線３０と連接する（図示なし）。さらに、導電線３０を包む熱硬化性高分子接着剤２０とベース層１０との結合は、縫合方式或いは接着剤方式等方式である。縫合方式は、縫糸により導電線３０を包む熱硬化性高分子接着剤２０とベース層１０とを縫合する。これにより、導電線３０を包む熱硬化性高分子接着剤２０は、ベース層１０と緊密に接合される。接着剤方式については、以下の応用実施形態中で説明する。
【００１６】
本考案プラスチック糸改良構造の主要実施形態中の導電線３０を包む熱硬化性高分子接着剤２０には、少なくとも１個の中空セクション２１を設置する（本考案では３個の中空セクション２１を設置する）。これにより、熱硬化性高分子接着剤２０の中空セクション２１中から、導電線３０は露出（図５参照）し、導電線３０は、セクション毎に他の電子装置及び電力伝送装置との連接を行え（図示なし）、或いは他の導電線３０との連接を行うことができる（図示なし）。こうして、本考案は延伸性及び拡張性を備える。
【００１７】
本考案プラスチック糸改良構造の第一応用実施形態は、ベース層１０、熱硬化性高分子接着剤２０及び少なくとも１個の導電線３０を有する。少なくとも１個の導電線３０は、熱硬化性高分子接着剤２０内に包まれる。これにより、導電線３０は、熱硬化性高分子接着剤２０が熱を受けて固化した後、ベース層１０と結合する。ベース層１０は紙体、布体、フィルム体、シート体或いは弾性体等の内のいずれか一種である。紙体は、一般の紙、厚紙、段ボール紙等のパルプにより製造される各種紙である（図示なし）。布体は、各種繊維を編織することで製造される布である（図示なし）。フィルム体は、プラスチック材質を備える軟性フィルム、或いはカーボン材質を備える軟性フィルム等、或いは他の軟性材質を備えるフィルム体である（図示なし）。シート体は、プラスチック材質を備える硬性シート、金属材質を備える硬性シート、カーボン材質を備える硬性シート等、或いは他の硬性材質を備えるシート体である（図示なし）。弾性体は、各種弾性を備える繊維で編織された布或いはゴム紐である（図示なし）。
【００１８】
ベース層１０は、粘性面１１を備え（図６参照）、しかも導電線３０を包む熱硬化性高分子接着剤２０は、ベース層１０の粘性面１１上に結合される。導電線３０を包む熱硬化性高分子接着剤２０とベース層１０との結合は、縫合方式或いは接着剤方式等方式である。本実施形態では、採用ベース層１０上に接着剤を塗布し、粘性面１１を形成する。これにより、導電線３０を包む熱硬化性高分子接着剤２０は、ベース層１０上に接着される。  また、本考案は、縫糸により、導電線３０を包む熱硬化性高分子接着剤２０とベース層１０とを縫合し、さらに、ベース層１０の残った粘性面１１により、何らかの物件上（ファブリック或いは軟性材質等）に接着することもできる。これにより、本考案は該ベース層１０をテープのような方式とし、導電線３０を包む熱硬化性高分子接着剤２０を、各種ファブリック或いは物件上に接着することができ、繰り返し剥離／接着及び調整が可能で、後続の縫製加工の利便性を高めることもできる。
【００１９】
本考案プラスチック糸改良構造の第二応用実施形態は、ベース層１０、熱硬化性高分子接着剤２０及び少なくとも１個の導電線３０を有する。少なくとも１個の導電線３０は、熱硬化性高分子接着剤２０内に包まれる。これにより、導電線３０は、熱硬化性高分子接着剤２０が熱を受けて固化した後、ベース層１０と結合し、しかもベース層１０は紙体、布体、フィルム体、シート体或いは弾性体等の内のいずれか一種である。ベース層１０は、粘性面を備えない。導電線３０を包む熱硬化性高分子接着剤２０を、ベース層１０の粘性を備えない面上に先ず結合する。導電線３０を包む熱硬化性高分子接着剤２０とベース層１０との結合は、縫合方式或いは接着剤方式等方式による。本実施形態では、ベース層１０上に接着剤を塗布し、粘性面１１を形成する。これにより、導電線３０を包む熱硬化性高分子接着剤２０は、ベース層１０上に接着される。また、本考案は、縫糸により、導電線３０を包む熱硬化性高分子接着剤２０とベース層１０とを縫合することもできる。結合の後には、一層の接着剤４０を導電線３０を包む熱硬化性高分子接着剤２０のベース層１０の粘性を備えない面上にさらに塗布する（図７参照）。これにより、ベース層１０は、接着剤４０を形成する。さらに、ベース層１０上の接着剤４０により、何らかの物件上（ファブリック或いは軟性材質等）に接着する。これにより、本考案はベース層１０をテープのような方式とし、導電線３０を包む熱硬化性高分子接着剤２０を、各種ファブリック或いは物件上に接着することができ、繰り返し剥離／接着及び調整が可能で、後続の縫製加工の利便性を高めることもできる。
【００２０】
本考案プラスチック糸改良構造の第三応用実施形態は、ベース層１０、熱硬化性高分子接着剤２０及び少なくとも１個の導電線３０を有する。少なくとも１個の導電線３０は、熱硬化性高分子接着剤２０内に包まれる。これにより、導電線３０は、熱硬化性高分子接着剤２０が熱を受けて固化した後、ベース層１０と結合し、しかもベース層１０は紙体、布体、フィルム体、シート体或いは弾性体等の内のいずれか一種である。布体は、ファブリックとでき（図８参照）、しかもファブリックは衣服、ズボン、手袋、下着、ベスト、ブラジャー、ベアトップ等の内のいずれか一種で、或いは編織裁縫により形成された他の様式のファブリック３０である。しかも、上述のファブリック３０は、弾性材質或いは非弾性材質を備える。導電線３０を包む熱硬化性高分子接着剤２０と布体との結合は、縫合方式或いは接着剤方式等方式により行う。本実施形態で採用する縫合方式は、縫糸により導電線３０を包む熱硬化性高分子接着剤２０と布体とを縫合し、これにより導電線３０を包む熱硬化性高分子接着剤２０は、布体と緊密に接着される。しかも、導電線３０を包む熱硬化性高分子接着剤２０を布体に結合させる時には、導電線３０は直線型態を呈し、或いは導電線３０をＳ字型態或いはＺ字型態に湾曲させ、その延展性を増強でき、導電線３０が切断されにくくする。これにより、導電線３０を包む熱硬化性高分子接着剤２０は、布体上に直接結合され、導電線３０は布体の形状に対応し、回路を形成し、信号伝達或いは電力伝送の性能を備え、こうして全体の使用性を増加させられる。
【００２１】
上述の本考案プラスチック糸改良構造の第一応用実施形態、第二応用実施形態、第三応用実施形態では、ファブリック上には、信号伝送接点を設置する（図示なし）。信号伝送接点は、少なくとも１個の探知モジュール（図示なし）と相互に連接する。信号伝送接点と少なくとも１個の探知モジュールとの間は、本考案の導電線３０を包む熱硬化性高分子接着剤２０により連接され、信号伝達、或いは電力伝送が行われる。しかも、探知モジュールは、複数の非導電繊維糸及び複数の導電繊維糸により織られて製造され、或いは電極片は、全体が複数の導電繊維糸により織られて製造される。これにより、電極片全体は導電効果を備え、上述の探知モジュールにより、生理信号或いは身体傾斜角度の変化を探知し、信号を伝送接点へと伝送する。信号伝送接点には、信号送信機（図示なし）を取り付けでき、しかも信号送信機内には、無線伝送モジュールを設置し、生理信号或いは身体傾斜角度の変化を、電子設備（スマートフォン、スマートタブレットＰＣ、ノート型ＰＣ、デスクトップＰＣ、医療設備など）或いはクラウドへと無線伝送でき、こうして、探知の結果を知ることで、予防医療を行うことができる。
【００２２】
前述した本考案の実施形態は本考案を限定するものではなく、よって、本考案により保護される範囲は後述される実用新案登録請求の範囲を基準とする。
【符号の説明】
【００２３】
１０  ベース層
１１  粘性面
２０  熱硬化性高分子接着剤
２１  中空セクション
３０  導電線
３１  延伸セクション
４０  接着剤
【図１】
0003204003.tif 000003
【図２】
0003204003.tif 000004
【図３】
0003204003.tif 000005
【図４】
0003204003.tif 000006
【図５】
0003204003.tif 000007
【図６】
0003204003.tif 000008
【図７】
0003204003.tif 000009
【図８】
0003204003.tif 000010
【手続補正書】
【提出日】平成28年3月2日(2016.3.2)
【手続補正１】
【補正対象書類名】実用新案登録請求の範囲
【補正対象項目名】全文
【補正方法】変更
【補正の内容】
【実用新案登録請求の範囲】
【請求項１】
プラスチック糸改良構造であって、ベース層、熱硬化性高分子接着剤、少なくとも１個の導電線を有し、
前記熱硬化性高分子接着剤は、前記ベース層上に結合され、
前記少なくとも１個の導電線は、前記熱硬化性高分子接着剤内に包まれ、
これにより、前記導電線は、前記熱硬化性高分子接着剤が熱を受けて固化後に、前記ベース層と結合することを特徴とするプラスチック糸改良構造。
【請求項２】
前記熱硬化性高分子接着剤はさらに、エポキシ樹脂接着剤、ポリウレタン接着剤、メラミン樹脂接着剤、フェノール樹脂接着剤、三量体アミンシリル樹脂接着剤、ポリプロピレン酸樹脂接着剤、フラン樹脂接着剤、レゾルシノール-ホルムアルデヒド樹脂接着剤、キシレン-ホルムアルデヒド樹脂接着剤、不飽和ポリエステル接着剤、ポリイミド接着剤、ケイ素プラスチック接着剤、ポリジアリルフタレート接着剤、尿素ホルムアルデヒド樹脂接着剤、酸化ケイ素樹脂接着剤、ＢＴ樹脂接着剤の内のいずれか一種であることを特徴
とする請求項１に記載のプラスチック糸改良構造。
【請求項３】
前記ベース層はさらに、粘性面を有し、
前記導電線を包む熱硬化性高分子接着剤は、前記ベース層の粘性面上に結合されることを特徴とする請求項１に記載のプラスチック糸改良構造。
【請求項４】
前記ベース層はさらに、不粘性面を有し、
前記導電線を包む熱硬化性高分子接着剤を、前記ベース層の粘性を備えない面上に先ず結合し、次に一層の接着剤を、前記導電線を包む熱硬化性高分子接着剤のベース層の粘性を備えない面上に塗布することを特徴とする請求項１に記載のプラスチック糸改良構造。
【請求項５】
前記ベース層はさらに、紙体、布体、フィルム体、シート体或いは弾性体の内のいずれか一種であることを特徴とする請求項１或いは３或いは４に記載のプラスチック糸改良構造。
【請求項６】
前記布体はさらに、ファブリックに縫製し、
前記ファブリックは衣服、ズボン、手袋、下着、ベスト、ブラジャー、ベアトップの内のいずれか一種で、
しかも、前記ファブリックは、弾性材質或いは非弾性材質を備えることを特徴とする請求項５に記載のプラスチック糸改良構造。
【請求項７】
前記熱硬化性高分子接着剤が熱を受けて固化し、前記ベース層に結合する時にはさらに、前記導電線を直線型態とすることを特徴とする請求項１或いは３或いは４に記載のプラスチック糸改良構造。
【請求項８】
前記熱硬化性高分子接着剤が熱を受けて固化し、前記ベース層に結合する時にはさらに、前記導電線をＳ字型態或いはＺ字型態に湾曲させることを特徴とする請求項１或いは３或いは４に記載のプラスチック糸改良構造。
【請求項９】
結合方式はさらに、縫合方式或いは接着剤方式を採用することを特徴とする請求項１或いは３或いは４に記載のプラスチック糸改良構造。
【請求項１０】
前記導電線はさらに、延伸セクションを設置し、
前記導電線の延伸セクションは、前記熱硬化性高分子接着剤の外に露出することを特徴とする請求項１に記載のプラスチック糸改良構造。
【請求項１１】
前記導電線を包む熱硬化性高分子接着剤はさらに、少なくとも１個の中空セクションを設置し、これにより前記導電線は露出することを特徴とする請求項１に記載のプラスチック糸改良構造。